(57)【特許請求の範囲】
【請求項１】
以下の工程１〜４：
工程１：ビニル重合体樹脂（Ａ）と架橋剤（Ｂ）の溶解性パラメーターの差が０．５〜１．５であるビニル重合体樹脂（Ａ）、及び架橋剤（Ｂ）を含有し水分散してなるアニオン電着塗料（Ｉ）をアルミニウム合金に電着塗装を施す工程、
工程２：工程１による未硬化の塗膜を、少なくとも１種の高級アルキルアリールスルホン酸類を１当量以上の塩基性化合物を添加してなるｐＨが７．１〜１４の水溶液（II）に浸漬して通電する工程、
工程３：純水、又は工業用水、又は回収液で水洗する工程、及び
工程４：焼付け乾燥する工程よりなり、該水溶液（II）での通電条件が、第１段目として１０〜１５０Ｖの電圧を印加した後、第２段目として１５０〜３００Ｖの電圧を印加する２段通電方法であることを特徴とする艶消しアニオン電着塗膜形成方法。
【請求項２】
ビニル共重合体樹脂（Ａ）が、水酸基含有不飽和モノマー（ａ）、カルボキシル基含有不飽和モノマー（ｂ）、その他のラジカル重合性不飽和モノマー（ｃ）をラジカル共重合させて得られる請求項１に記載の艶消しアニオン電着塗膜形成方法。
【請求項３】
架橋剤（Ｂ）が、アミノ樹脂硬化剤及び／又はブロックイソシアネート化合物である請求項１又は２に記載の艶消しアニオン電着塗膜形成方法。
【請求項４】
高級アルキルアリールスルホン酸類が、ジノニルナフタレンスルホン酸、及び／又はジノニルナフタレンジスルホン酸である請求項１乃至３のいずれか１項に記載の艶消しアニオン電着塗膜形成方法。
【請求項５】
請求項１乃至４のいずれか１項に記載のアニオン電着塗膜形成方法により得られた艶消し塗膜のＬ値が１０〜２５の範囲である塗装物。
【発明の詳細な説明】
【０００１】
【発明の属する技術分野】
本発明は、仕上り性、ダイスマーク隠蔽性、塗膜性能に優れる艶消しアニオン電着塗膜形成方法に関する。
【０００２】
【従来技術及びその課題】
従来、アルミニウムは多の金属（鉄鋼など）よりも高温における加工性が良いので、熱間押し出しにより種々の断面形状を持つ型材を比較的容易に得ることができる。このようなアルミニウムに種々の金属を混ぜてアルミニム合金が製造されている。
【０００３】
このようなアルミニウム合金は軽量で加工性が容易であることや耐蝕性に優れるといった本来のアルミニウムの優れた性質を利用して、特に建材関係の材料として多く使用されるようになってきている。
【０００４】
該アルミニウム合金の熱間押し出し方法は、通常、円柱形のアルミニウム鋳塊を加熱して溶融させ、次いでこの溶融物を押し出し機に入れ、所定の断面形状の孔を持つダイスに押し付けて、ところてん式に孔を通過させて所定の形状を持つ型材を得る方法である。
【０００５】
また、アルミニウム合金自体は耐塩水性等の腐食物質に対しては腐食され難いが、耐アルカリ性（モルタル等）に対して容易に腐食するため、通常、アルミニウム合金を陽極酸化処理した後、艶消しアニオン電着塗料等により艶消しクリヤー塗膜が被覆されているのが一般的である。
【０００６】
従来の発明として、塩基性のアニオン電着塗料を塗装し、水洗後、未硬化のまま、高級アルキルアリールスルホン酸類の少なくとも１種を含有して塩基性化合物を添加してなるｐＨ１〜７の水溶液中で通電し、ついで水洗を行い、焼付硬化する艶消し電着塗装方法（特開昭５９−２２９４９４号公報参照）がある。
【０００７】
しかしこの電着塗装方法によるとｐＨ１〜７の高級アルキルアリールスルホン酸類の水溶液は、艶消し塗膜は得られるものの触媒効果が塗膜表面のみで進み、不均一硬化から塗膜性能の低下、低温硬化性が不十分、意匠性の面から艶消し度合いの目安であるＬ値において満足な値が得られないなどの問題点があった。
【０００８】
上記発明においてｐＨ７を越えると艶消し効果は弱くなるが、塩基性のアニオン電着塗膜を塩基性溶液であるため浸漬によるショックも少なく、水溶液が電着で発生したガス穴の内部に浸透するため、仕上がり性、塗膜性能、低温硬化性が良好であった。
【０００９】
アニオン電着塗装ラインでは、図１のように２つの電着槽を用いて、被塗物に目的に応じて、艶有りアニオン電着塗料、又は艶消しアニオン電着塗料を塗装している場合が多く、そのような艶消しアニオン電着塗料に関する発明としては、例えば、樹脂の溶解性パラメーターを調整し、水分散してなるエマルションによって得られる艶消しアニオン型電着塗料（特開２００１−１３１４９４号公報参照）などの発明がある。
【００１０】
しかし上記艶消しアニオン電着塗料は、塗料の配合が固定しているため意匠性に関しては一定であり、艶消し度合いを変化させるのは容易でなかった。このことから仕上り性、ダイスマーク隠蔽性、塗膜性能、低温硬化性に優れ、容易に意匠性を変化できる艶消しアニオン型電着塗膜形成方法が求められていた。
【００１１】
【課題を解決するための手段】
本発明者等は、上記した問題点を解決するために鋭意研究を重ねた結果、樹脂の溶解性パラメーターの差が０．５〜１．５であるアニオン電着塗料の電着塗装によって得られた塗膜を未硬化まま、少なくとも１種の高級アルキルアリールスルホン酸類に１当量以上の塩基性化合物を添加してｐＨが７．１〜１４に調整した水溶液に浸漬して、通電した後、水洗し、焼付け乾燥してなる塗膜形成方法により、本発明を完成するに至った。
【００１２】
即ち、本発明は、
１．以下の工程１〜４：
工程１：ビニル重合体樹脂（Ａ）と架橋剤（Ｂ）の溶解性パラメーターの差が０．５〜１．５であるビニル重合体樹脂（Ａ）、及び架橋剤（Ｂ）を含有し水分散してなるアニオン電着塗料（Ｉ）をアルミニウム合金に電着塗装を施す工程、
工程２：工程１による未硬化の塗膜を、少なくとも１種の高級アルキルアリールスルホン酸類を１当量以上の塩基性化合物を添加してなるｐＨが７．１〜１４の水溶液（II）に浸漬して通電する工程、
工程３：純水、又は工業用水、又は回収液で水洗する工程、及び
工程４：焼付け乾燥する工程よりなり、該水溶液（II）での通電条件が、第１段目として１０〜１５０Ｖの電圧を印加した後、第２段目として１５０〜３００Ｖの電圧を印加する２段通電方法であることを特徴とする艶消しアニオン電着塗膜形成方法、
２．ビニル共重合体樹脂（Ａ）が、水酸基含有不飽和モノマー（ａ）、カルボキシル基含有不飽和モノマー（ｂ）、その他のラジカル重合性不飽和モノマー（ｃ）をラジカル共重合させて得られる第１項に記載の艶消しアニオン電着塗膜形成方法、
３．架橋剤（Ｂ）が、アミノ樹脂硬化剤及び／又はブロックイソシアネート化合物である第１項又は第２項に記載の艶消しアニオン電着塗膜形成方法、
４．高級アルキルアリールスルホン酸類が、ジノニルナフタレンスルホン酸、及び／又はジノニルナフタレンジスルホン酸である第１項乃至第３項のいずれか１項に記載の艶消しアニオン電着塗膜形成方法、及び
５．第１項乃至第４項のいずれか１項に記載のアニオン電着塗膜形成方法により得られた艶消し塗膜のＬ値が１０〜２５の範囲である塗装物、
に関する。
【００１３】
【発明の実施の形態】
本発明について、以下に詳細に説明する。
【００１４】
アニオン電着塗料について
アニオン電着塗料用の樹脂としては、ビニル共重合体樹脂、ポリエステル系樹脂、弗素樹脂、ゴム系樹脂及びこれらの変性樹脂などが挙げられるが、耐候性の面からビニル共重合体樹脂が好ましい。水酸基含有不飽和モノマー（ａ）、カルボキシル基含有不飽和モノマー（ｂ）、その他の不飽和モノマー（ｃ）をラジカル共重合させて得られる水分散性のビニル共重合体樹脂（Ａ）である。
【００１５】
水酸基含有不飽和モノマ−（ａ）は、例えば、ヒドロキシエチル（メタ）アクリレ−ト、ヒドロキシプロピル（メタ）アクリレ−ト、ヒドロキシブチル（メタ）アクリレ−ト、（ポリ）エチレングリコ−ルモノ（メタ）アクリレ−ト、（ポリ）プロピレングリコ−ルモノ（メタ）アクリレ−ト、ヒドロキシブチルビニルエ−テル、（メタ）アリルアルコ−ル、及び上記した水酸基含有不飽和モノマ−類とβ−プロピオラクトン、ジメチルプロピオラクトン、ブチロラクトン、γ−バレロラクトン、γ−カプロラクトン、γ−カプリロラクトン、γ−ラウリロラクトン、ε−カプロラクトン、δ−カプロラクトン等のラクトン類化合物との反応物等、商品名としては、プラクセルＦＭ１（ダイセル化学社製、商品名、カプロラクトン変性（メタ）アクリル酸ヒドロキシエステル類）、プラクセルＦＭ２（同左）、プラクセルＦＭ３（同左）、プラクセルＦＡ１（同左）、プラクセルＦＡ２（同左）、プラクセルＦＡ３（同左）等。
【００１６】
カルボキシル基含有不飽和モノマー（ｂ）は、例えば、（メタ）アクリル酸、マレイン酸、プラクセルＦＭ１Ａ（以下、ダイセル化学社製、カプロラクトン変性カルボキシル基含有（メタ）アクリルモノマ−、商品名）、プラクセルＦＭ４Ａ、プラクセルＦＭ１０Ａ等が挙げられる。
【００１７】
その他の不飽和モノマ−（ｃ）は、例えば、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸ラウリル、（メタ）アクリル酸シクロヘキシルなどの（メタ）アクリル酸のＣ1〜Ｃ18のアルキル又はシクロアルキルエステル類、スチレンなどの芳香族ビニルモノマ−類、（メタ）アクリル酸アミド、Ｎ−ブトキシメチル（メタ）アクリルアミド、Ｎ−メチロ−ル（メタ）アクリルアミドなどの（メタ）アクリルアミド及びその誘導体類、（メタ）アクリロニトリル化合物類等。
【００１８】
他に、例えば、ポリエチレングリコ−ルモノアクリレ−ト、ポリエチレングリコ−ルモノメタクリレ−ト、ポリプロピレングリコ−ルモノアクリレ−ト、ポリプロピレングリコ−ルモノメタクリレ−ト、ポリエチレングリコ−ルモノメチルエ−テルモノアクリレ−ト、ポリエチレングリコ−ルモノメチルエ−テルモノメタクリレ−トなどのようなポリエ−テル変性アクリル系不飽和モノマーを挙げることができる。
【００１９】
これらのモノマ−の配合割合は、水酸基含有不飽和モノマー（ａ）、カルボキシル基含有不飽和モノマー（ｂ）、その他の不飽和モノマー（ｃ）の固形分総合計量に対して、水酸基含有不飽和モノマ−が３〜５０重量％、好ましくは５〜４０重量％、カルボキシル基含有不飽和モノマ−が２〜４０重量％、好ましくは４〜３０重量％、その他の不飽和モノマ−１０〜９０重量％、好ましくは２０〜７０重量％の範囲である。
【００２０】
ビニル共重合体樹脂（Ａ）の製造方法は、従来から公知の製造方法、例えば、溶液重合法、懸濁重合法、エマルション重合法などで行なうことができるが、下記のような溶液重合法がよい。
【００２１】
また、ラジカル共重合に用いる有機溶剤としては、例えば、ｎ−プロパノール、イソプロパノール、ｎ−ブタノール、ｔ−ブチルアルコール、イソブチルアルコール等のアルコール類、セロソルブ、メチルセロソルブ、ブチルセロソルブ、メチルカルビトール、２−メトキシエタノール、２−エトキシエタノール、２−イソプロポキシエタノール、２−ブトキシエタノール、ジエチレングリコール、ジエチレングルコールモノエチルエーテル、ジエチレングリコールモノブチルエーテル、トリエチレングルコールモノメチルエーテル、１−メトキシ−２−プロパノール、１−エトキシ−２−プロパノール、ジプロピレングリコールモノメチルエーテル等のエーテル類等が好適に使用できる。
【００２２】
また、これ以外にも必要に応じて、例えば、キシレン、トルエンなどの芳香族類、アセトン、メチルエチルケトン、２−ペンタノン、２−ヘキサノン、メチルイソブチルケトン、イソホロン、シクロヘキサノン等のケトン類、酢酸メチル、酢酸エチル、酢酸プロピル、酢酸ブチル、酢酸イソブチル、酢酸ペンチル、３−メトキシブチルアセテート、２−エチルヘキシルアセテート、酢酸ベンジル、酢酸シクロヘキシル、プロピオン酸メチル、プロピオン酸エチル等のエステル類も併用することができる。
【００２３】
また、ラジカル共重合に用いるラジカル重合性開始剤としては、例えば、過酸化ベンゾイル、ジｔ−ブチルハイドロパーオキサイド、ｔ−ブチルハイドロパーオキサイド、クミルパーオキサイド、クメンハイドロパーオキサイド、ジイソプロピルベンザンハイドロパーオキサイド、ｔ−ブチルパーオキシベンゾエ−ト、ラウリルパーオキサイド、アセチルパーオキサイド、ｔ−ブチルパーオキシ−２−エチルヘキサノエート等の過酸化物、α，α´−アゾビスイソブチルニトリル、アゾビスジメチルバレロニトリル、アゾビスシクロヘキサンカルボニトリル等のアゾ化合物が挙げられる。
【００２４】
溶液重合反応は、上記、有機溶剤中で、水酸基含有不飽和モノマー（ａ）、カルボキシル基含有不飽和モノマー（ｂ）、その他の不飽和モノマー（ｃ）などのモノマー類、ラジカル重合性開始剤の混合物を、例えば、約５０〜２００℃、好ましくは約６０〜１８０℃の温度で、約１〜２４時間、好ましくは約２〜１０時間反応させることにより得ることができる。
【００２５】
ここで得られたビニル重合体樹脂の水酸基価は３０〜２００ｍｇＫＯＨ／ｇの範囲、好ましくは５０〜１８０ｍｇＫＯＨ／ｇ、酸価は１５〜１５０ｍｇＫＯＨ／ｇの範囲、好ましくは２０〜１３０ｍｇＫＯＨ／ｇ、数平均分子量は１０，０００〜１００，０００、好ましくは２０，０００〜６０，０００の範囲が好ましい。
【００２６】
数平均分子量が１０，０００より小さいと塗膜性能が不十分であり、また数平均分子量が１００，０００を越えると水性樹脂が高粘度化して、水分散時に均一なエマルションを形成しにくくなることがある。
【００２７】
架橋剤（Ｂ）： 架橋剤（Ｂ）として用いるアミノ樹脂は、従来から公知のアミノ樹脂を使用することができる。アミノ樹脂としては、メラミン、尿素、ベンゾグアナミン、アセトグラナミン、ステログタナミン、スピログアナミン、ジシアンジアミド等のアミノ成分とアルデヒドとの反応によって得られるメチロール化アミノ樹脂があげられる。アルデヒドとしては、ホルムアルデヒド、パラホルムアルデヒド、アセトアルデヒド、ベンツアルデヒド等がある。
【００２８】
また、このメチロール化アミノ樹脂を適当なアルコールによってエーテル化したものも使用でき、エーテル化に用いられるアルコールの例としてはメチルアルコール、エチルアルコール、ｎ−プロピルアルコール、ｉ−プロピルアルコール、ｎ−ブチルアルコール、ｉ−ブチルアルコール、２−エチルブタノール、２−エチルヘキサノールなどが挙げられる。
【００２９】
架橋剤（Ｂ）として用いるブロックポリイソシアネート化合物は、従来から公知のポリイソシアネート化合物のイソシアネート基をブロック化剤でブロックしたものを使用することができる。
【００３０】
ポリイソシアネート化合物としては、例えば、ヘキサメチレンジイソシアネートもしくはトリメチルヘキサメチレンジイソシアネートの如き脂肪族ジイソシアネート類；水素添加キシリレンジイソシアネートもしくはイソホロンジイソシアネートの如き環状脂肪族ジイソシアネート類；。
【００３１】
トリレンジイソシアネートもしくは４，４′−ジフェニルメタンジイソシアネートの如き芳香族ジイソシアネート類の如き有機ジイソシアネートそれ自体、またはこれらの各有機ジイソシアネートと多価アルコール、低分子量ポリエステル樹脂もしくは水等との付加物、あるいは上記した如き各有機ジイソシアネート同志の環化重合体、更にはイソシアネート・ビウレット体等が挙げられるが、それらの代表的な市販品の例としては「バーノックＤ−７５０、−８００、ＤＮ−９５０、−９７０もしくは１５−４５５」［以上、大日本インキ化学工業・製品］、「デスモジュールＬ、Ｎ、ＨＬ、ＩＬもしくはＮ３３９０」［西ドイツ国バイエル社製品］、「タケネートＤ−１０２、−２０２、−１１０Ｎもしくは１２３Ｎ」［武田薬品工業・製品］、「コロネートＬ、ＨＬ、ＥＨもしくは２０３」［日本ポリウレタン工業・製品］または「デュラネート２４Ａ−９０ＣＸ」［旭化成工業・製品］等である）等が挙げられる。これらの中でも脂肪族ジイソシアネート類や環状脂肪族ジイソシアネート類が好ましい。
【００３２】
ブロック化剤としては、ブロック剤としては、たとえばフェノール系、ラクタム系、活性メチレン系、アルコール系、メルカプタン系、酸アミド系、イミド系、アミン系、イミダゾール系、尿素系、カルバミン酸エステル系、イミン系、あるいは亜硫酸塩系などのブロック剤が使用される。
【００３３】
本発明において、ビニル共重合体樹脂（Ａ）、架橋剤（Ｂ）の配合割合は、ビニル共重合体樹脂（Ａ）が３０〜９０重量％、架橋剤（Ｂ）が７０〜１０重量％、好ましくはビニル共重合体樹脂（Ａ）が３５〜８０重量％、架橋剤（Ｂ）が６５〜２０重量％である。架橋剤（Ｂ）が１０重量％を下回ると耐候性、耐擦り傷性、塗膜加工性等の塗膜性能が悪くなり、７０重量％を上回ると耐候性、塗膜加工性等の塗膜性能が悪くなる。
【００３４】
またビニル共重合体樹脂（Ａ）、架橋剤（Ｂ）の溶解性パラメーターの差が０．５〜１．５であることによって、高級アルキルアリールスルホン酸類に塩基性化合物を添加してなる水溶液（II）に浸漬し、通電、水洗後、焼付け乾燥することによって、仕上がり性、ダイスマーク隠蔽性、塗膜性能、低温硬化性に優れる艶消し塗膜が得られることがわかった。なお溶解性パラメーター（solubility parameter）は、液体分子の分子間相互作用の尺度を表し、以下の式による。
【００３５】
樹脂のＳＰ値は、濁点滴定によって測定することができ、具体的には、下記のＫ．Ｗ．ＳＵＨ、Ｊ．Ｍ．ＣＯＲＢＥＴＴの式（Ｊｏｕｒｎａｌｏｆ Ａｐｐｌｉｅｄ Ｐｏｌｙｍｅｒ Ｓｃｉｅｎｃｅ，１２，２３５９，１９６８）に準じて算出することができる。
【００３６】
【数１】
0003893318.tif 000002
（式中、ＶＨはｎ−ヘキサンの容積分率、ＶＤは脱イオン水の容積分率、δＨ はｎ−ヘキサンのＳＰ値、δＤは脱イオン水のＳＰ値を示す）濁点滴定では、乾燥したビニル樹脂０．５ｇ（固形分）をアセトン１０ｍｌに溶解した中に、ｎ−ヘキサンを徐々に加え、濁点での滴定量Ｈ（ｍｌ）を読み、同様にアセトン溶液中に脱イオン水を加えての濁点における滴定量Ｄ（ｍｌ）を読んで、これらを下記式に適用しＶＨ 、ＶＤ、δＨ、δＤを算出する。
【００３７】
なお、各溶剤のＳＰ値はアセトン：９．７５、ｎ−ヘキサン：７．２４、脱イオン水：２３．４３である。
ＶＨ＝Ｈ／（１０＋Ｈ）ＶＤ＝Ｄ／（１０＋Ｄ）、 δＨ＝９．７５×１０／（１０＋Ｈ）＋７．２４×Ｈ／（１０＋Ｈ）、δＤ ＝９．７５×１０／（１０＋Ｄ）＋２３．４３×Ｄ／（１０＋Ｄ）、またＳＰ値の調整は、単量体の組成や比率などによって容易に行うことができる。
【００３８】
ビニル共重合体樹脂（Ａ）の中和に用いる塩基性化合物は、エチルアミン、プロピルアミン、ブチルアミン、ベンジルアミン、モノエタノールアミン、ネオペンタノールアミン、２−アミノプロパノール、３−アミノプロパノールなどの第１級モノアミン；ジエチルアミジエタノールアミン、ジ−ｎ−またはジ−iso −プロパノールアミン、Ｎ−メチルエタノールアミン、Ｎ−エチルエタノールアミンなどの第２級モノアミン；ジメチルエタノールアミン、トリメチルアミン、トリエチルアミン、トリイソプロピルアミン、メチルジエタノールアミン、ジメチルアミノエタノールなどの第３級モノアミン；ジエチレントリアミン、ヒドロキシエチルアミノエチルアミン、エチルアミノエチルアミン、メチルアミノプロピルアミンなどのポリアミントリエチルアミンなどがある。
【００３９】
アニオン電着塗料（Ｉ）における、塩基性化合物の配合割合は、当量として０．１〜１．０当量の範囲が好ましく、ビニル共重合体樹脂（Ａ）、架橋剤（Ｂ）の固形分の総合計量に対して塩基性化合物が０．０１〜１０重量％の範囲、好ましく０．０５〜５重量％である。塩基性化合物が０．０１重量％を下回ると水性エマルションの水分散性が劣り、１０重量％を上回ると親水性が増すため塗膜性能が悪くなる。
【００４０】
上記アニオン電着塗料（Ｉ）には、紫外線吸収剤、光安定剤を加えることができる。
【００４１】
紫外線吸収剤としては、フェニルサリシレ−ト、ｐ−オクチルフェニルサリシレ−ト、４−ｔ−ブチルフェニルサリシレ−トなどのサリチル酸誘導体；２，４−ジヒドロキシベンゾフェノン、２−ヒドロキシ−４−メトキシベンゾフェノン、２，２´−ジヒドロキシ−４−メトキシベンゾフェノン、２−ヒドロキシ−４−メトキシ−２´−カルボキシベンゾフェノン、２−ヒドロキシ−４−メトキシ−５−スルホベンゾフェノントリヒドレ−ト、２，２´−ジヒドロキシ−４，４´−ジメトキシベンゾフェノン、２−ヒドロキシ−４−オクトキシベンゾフェノン、２−ヒドロキシ−４−オクタデシロキシベンゾフェノン、ナトリウム２，２´−ジヒドロキシ−４，４´−ジメトキシ−５−スルホベンゾフェノン、２，２´，４，４´−テトラヒドロキシベンゾフェノン、４−ドデシロキシ−２−ヒドロキシベンゾフェノン、５−クロロ−２−ヒドロキシベンゾフェノン、レゾルシノ−ルモノベンゾエ−ト、２，４−ジベンゾイルレゾルシノ−ル、４，６−ジベンゾイルレゾルシノ−ル、ヒドロキシドデシルベンゾフェノン、２，２´−ジヒドロキシ−４（３−メタクリルオキシ−２−ヒドロキシプロポキシ）ベンゾフェノンなどのベンゾフェノン系；２−（２´−ヒドロキシ−５´−メチルフェニル）ベンゾトリアゾ−ルなどのベンゾトリアゾ−ル系及びその他（シュウ酸アニリド、シアノアクリレ−トなど）の化合物などが挙げられる。
【００４２】
混合系で使用される光安定剤としては、ヒンダ−ドアミン誘導体で、具体的にはビス−（２，２´，６，６´−テトラメチル−４−ピペリジニル）セバテ−ト、４−ベンゾイルオキシ−２，２´，６，６´−テトラメチルピペリジンなどが挙げられ、これらは１種又は２種以上適宜選択して使用できる。
【００４３】
アニオン電着塗料（Ｉ）のエマルションは、ビニル共重合体樹脂（Ａ）、架橋剤（Ｂ）に塩基性化合物、脱イオン水を加え、デスパーなどで攪拌しながら作成する。
【００４４】
アニオン電着塗料（Ｉ）は、必要に応じて、顔料、染料、硬化触媒、流動調整剤を加えて、ｐＨ調整を行い、脱イオン水を加えて固形分５重量％〜２０重量％のアニオン電着塗料（Ｉ）を得ることができる。アニオン電着塗料（Ｉ）の被塗物としては、着色もしくは無着色陽極酸化アルミニウム材に電着塗装することが好ましい。
【００４５】
該アニオン電着塗料を使用して塗膜を形成するには、上記で得られたアニオン電着塗料を浴（槽の中に入れ）とし、浴温１０〜３０℃、好ましくは１５〜２５℃の浴中に処理を施したアルミニウム合金を浸漬した後、乾燥膜厚が約５〜３０μmになるようにアニオン電着塗装を行う。
【００４６】
水溶液（II）について
アニオン電着塗装によって得られた塗膜を水洗後、未硬化まま、少なくとも１種の高級アルキルアリールスルホン酸類を１当量以上の塩基性化合物を添加してｐＨが７．１〜１４の水溶液（II）に浸漬し、電圧５０〜３５０Ｖで１０〜２４０秒間を通電した後、水洗し、１４０〜２００℃で１０〜１２０分間焼付け乾燥することによって艶消し塗膜が得られる。
【００４７】
このような高級アルキルアリールスルホン酸類としては、以下の一般式（１）〜（５）で示される化合物が挙げられる。
【００４８】
【化１】
一般式（１）
0003893318.tif 000003
（Ｒは、Ｃ３〜Ｃ１８のアルキル基）
【００４９】
【化２】
一般式（２）
0003893318.tif 000004
（Ｒ１、Ｒ２は、Ｃ３〜Ｃ１８のアルキル基）
【００５０】
【化３】
一般式（３）
0003893318.tif 000005
（Ｒは、Ｃ３〜Ｃ１２のアルキル基）
【００５１】
【化４】
一般式（４）
0003893318.tif 000006
（Ｒ１、Ｒ２は、Ｃ３〜Ｃ１２のアルキル基）
【００５２】
【化５】
一般式（５）
0003893318.tif 000007
（Ｒ１、Ｒ２は、Ｃ３〜Ｃ１２のアルキル基）
高級アルキルアリールスルホン酸類の具体例としては、ｎ−ブチルベンゼンスルホン酸、ｎ−アミノベンゼンスルホン酸、ｎ−オクチルスルホン酸、ｎ−オクチルベンゼンスルホン酸、ｎ−ドデシルベンゼンスルホン酸、ｎ−オクタデシルベンゼンスルホン酸、ｎ−ジブチルベンゼンスルホン酸、イソプロピルナフタリンスルホン酸、ドデシルナフタレンスルホン酸、ジノニルナフタレンスルホン酸、ジノニルナフタレンジスルホン酸などが挙げられる。高級アルキルアリールスルホン酸類の濃度としては、０．１〜２０重量％の範囲、好ましくは０．３〜１０重量％、さらに好ましくは０．５〜８重量％の範囲がよい。
【００５３】
この中でもジノニルナフタレンスルホン酸、ジノニルナフタレンジスルホン酸が好ましい。これらの高級アルキルアリールスルホン酸類は、塩基性化合物として、例えば、エチルアミン、プロピルアミン、ブチルアミン、ベンジルアミン、モノエタノールアミン、ネオペンタノールアミン、２−アミノプロパノール、３−アミノプロパノールなどの第１級モノアミン；ジエチルアミジエタノールアミン、ジ−ｎ−またはジ−iso −プロパノールアミン、Ｎ−メチルエタノールアミン、Ｎ−エチルエタノールアミンなどの第２級モノアミン；ジメチルエタノールアミン、トリメチルアミン、トリエチルアミン、トリイソプロピルアミン、メチルジエタノールアミン、ジメチルアミノエタノールなどの第３級モノアミン；ジエチレントリアミン、ヒドロキシエチルアミノエチルアミン、エチルアミノエチルアミン、メチルアミノプロピルアミンなどのポリアミントリエチルアミンなどが挙げられる。
【００５４】
本発明の艶消しアニオン電着塗膜形成方法を用いると、塗膜評価項目でＬ値が１０〜２５の範囲の意匠性を容易に得ることができ、また以下の塗装条件の変動によって艶消しの度合いを変動することができる。
【００５５】
また水溶液（II）での通電条件は、１０〜３５℃の水温で、電圧１０〜３５０Ｖ、好ましくは１００〜２５０Ｖの範囲で、１〜３００秒間通電することによって高級アルキルアリールスルホン酸類を未硬化の塗膜中に析出させることができる。
【００５６】
また通電方法として、第１段目として１０〜１５０Ｖの電圧を印加した後、第２段目として１５０〜３００Ｖの電圧を印加する２段通電方法を用いると、最初の低電圧で高級アルキルアリールスルホン酸類を未硬化塗膜のより深部に浸透、次の高電圧で膜抵抗のある塗膜に容易に高級アルキルアリールスルホン酸類を析出させることができ、いっそう塗膜への移行を高め塗膜性能の向上に寄与することを見出せた。
【００５７】
【発明の効果】
アルミニウム合金にアニオン型電着塗料（Ｉ）を電着塗装し、未硬化の塗膜のまま、少なくとも１種の高級アルキルアリールスルホン酸を１当量以上の塩基性化合物を添加してなるｐＨが７．１〜１４の水溶液(II)に浸漬し、通電し、水洗、焼付け乾燥することによって、仕上がり性、ダイスマーク隠蔽性、塗膜性能、低温硬化性に優れる塗装品が得られる。
本発明のような効果が得られる理由は定かではないが、基体樹脂であるビニル共重合体樹脂と架橋剤のメラミン樹脂やブロック化イソシアネート化合物の樹脂の溶解性パラメーターが０．５〜１．５の違いが、ｐＨが７．１〜１４である水溶液(II)によって影響を受け艶消し塗膜が得られるものと思われる。
【００５８】
【実施例】
以下、実施例を挙げて本発明をさらに詳細に説明する。本発明はこれによって限定されるものではない。尚、「部」及び「％」は「重量部」及び「重量％」を示す。
【００５９】
製造例１
反応容器中にイソプピルアルコールを２８０ｇを仕込み８０℃に保持した中へ、スチレン４０ｇ、メチルメタクリレート９６ｇ、ｎ−ブチルアクリレート４０ｇ、エチルアクリレート１２０ｇ、２−ヒドロキシエチルアクリレート４８ｇ、アクリル酸２８ｇ、及びアゾビスジメチルバレロニトリル８ｇの混合物を３時間かけて滴下し、次いでアゾビスジメチルバレロニトリル４ｇを添加し、８０℃で１時間保持して反応を行ってビニル共重合体樹脂を得た。
該ビニル共重合体樹脂は、重量平均分子量約２５，０００、酸価５５ｍｇＫＯＨ／ｇ、水酸基価５８ｍｇＫＯＨ／ｇであった。
【００６０】
製造例２               エマルションＮｏ．１の製造例
製造例１で作成したビニル共重合体樹脂  ７０部（固形分）のカルボキシル基に対して０．４当量のトリエチルアミンを配合した後、混合分散し、次いでニカラックＭＸ４３０（注１）３０部を混合分散した後、攪拌を行いながら脱イオン水を徐々に滴下し、更にｐＨが７．５になるようにトリエチルアミンを添加し、固形分１０％のエマルションＮｏ．１を得た。
樹脂Ｎｏ．１とニカラックＭＸ４３０の溶解性パラメーターの差は０．７であった。
【００６１】
製造例３                エマルションＮｏ．２の製造例
製造例１で作成したビニル共重合体樹脂Ｎｏ．１  ７０部（固形分）のカルボキシル基に対して０．４当量のトリエチルアミンを配合した後、混合分散し、次いでニカラックＭＸ４３０（注１）２０部、デュラネート２４Ａ−９０ＣＸ（注２） １２．５部（固形分１０部）を混合分散した、その後攪拌を行いながら脱イオン水を徐々に滴下し、更にｐＨが７．５になるようにトリエチルアミンを添加し、固形分１０％のエマルションＮｏ．２を得た。
ビニル共重合体樹脂とニカラックＭＸ４３０／デュラネート２４Ａ−９０ＣＸの溶解性パラメーターの差は０．６であった。
【００６２】
製造例４                エマルションＮｏ．３の製造例
製造例１で作成したビニル共重合体樹脂Ｎｏ．１  ７０部（固形分）のカルボキシル基に対して０．４当量のトリエチルアミンを配合した後、混合分散し、次いでニカラックＭＸ４３０（注１）１０部、デュラネート２４Ａ−９０ＣＸ（注２）２５部（固形分２０部）を混合分散した、その後攪拌を行いながら脱イオン水を徐々に滴下し、更にｐＨが７．５になるようにトリエチルアミンを添加し、固形分１０％のエマルションＮｏ．３を得た。
ビニル共重合体樹脂とニカラックＭＸ４３０／デュラネート２４Ａ−９０ＣＸの溶解性パラメーターの差は０．３であった。
【００６３】
（注１）ニカラックＭＸ４３０：三和ケミカル株式会社製、商品名、ブトキシ化メラミン樹脂、固形分１００％
（注２）デュラネート２４Ａ−９０ＣＸ：旭化成工業株式会社製、商品名、ブロックポリイソシアネート、固形分８０％。
【００６４】
製造例５
上記１０％のエマルションＮｏ．１ ３０００部、さらにｐＨが８．５になるようにトリエチルアミンを添加し、アニオン電着塗料Ｎｏ．１を得た。
【００６５】
製造例６
上記１０％のエマルションＮｏ．２ ３０００部、さらにｐＨが８．５になるようにトリエチルアミンを添加し、アニオン電着塗料Ｎｏ．２を得た。
【００６６】
製造例７
上記１０％のエマルションＮｏ．３  ３０００部、さらにｐＨが８．５になるようにトリエチルアミンを添加し、アニオン電着塗料Ｎｏ．３を得た。
【００６７】
製造例８
Ｔａｙｃａｃｕｒｅ ＡＣ−９０１（テイカ社製、商品名、ジノニルナフタレンスルホン酸）１０部をイソプロピルアルコール９０部に溶解させ、この溶液１００部にトリエチルアミン０．２８部（０．５当量に相当）を添加した。
さらに脱イオン水を加え、固形分１％の水溶液１０００部を得た。この水溶液Ｎｏ．１のｐＨは９．０であった。
【００６８】
製造例９
ＴａｙｃａｃｕｒｅＡＣ−３３０（テイカ社製、商品名、ペンタデシルベンゼンスルホン酸）２０部をイソプロピルアルコール８０部に溶解させ、この溶液１００部にトリエチルアミン ０．３４部（０．５当量に相当）を添加した。
さらに脱イオン水を加え、固形分１％の水溶液１０００部を得た。この水溶液Ｎｏ．２のｐＨは８．５であった。
【００６９】
製造例１０
Ｔａｙｃａｃｕｒｅ ＡＣ−４３０（テイカ社社製、商品名、ドデシルベンゼンスルホン酸）２０部をイソプロピルアルコール８０部に溶解させ、この溶液１００部にトリエチルアミン０．３７部（０．５当量に相当）を添加した。
さらに脱イオン水を加え、固形分１％の水溶液１０００部を得た。この水溶液Ｎｏ．３のｐＨは１０．０であった。
【００７０】
製造例１１
Ｔａｙｃａｃｕｒｅ ＡＣ−９０１（テイカ社製、商品名、ジノニルナフタレンスルホン酸）２０部をイソプロピルアルコール８０部に溶解させ、この溶液１００部にトリエチルアミン０．２５部（０．２当量に相当）を添加した。
さらに脱イオン水を加え、固形分１％の水溶液１０００部を得た。この水溶液Ｎｏ．４のｐＨは３．５であった。
【００７１】
製造例１２
Ｔａｙｃａｃｕｒｅ ＡＣ−３３０（テイカ社製、商品名、ペンタデシルスルホン酸）２０部をイソプロピルアルコール８０部に溶解させ、この溶液１００部にトリエチルアミン０．１４部（０．２当量に相当）を添加した。
さらに脱イオン水を加え、固形分１％の水溶液１０００部を得た。この水溶液Ｎｏ．５のｐＨは３．０であった。
【００７２】
試験板の作成
アルミニウム合金（＃５０００）に２次電解処理（脱脂−エッチング−中和−陽極化成処理−封孔）を施し、被膜厚さ約１０μｍの陽極酸化処理を施した試験板（シルバー：大きさは１５０×７０×０．５mm）を得た。
【００７３】
実施例１
２枚の試験板を用いて、各々製造例１で得たアニオン電着塗料Ｎｏ．１に浸漬し、乾燥膜厚が１８μｍになるように電着塗装を行った。次に、製造例３で得た水溶液Ｎｏ．１を電圧１５０Ｖで１分間通電し、水洗後、１６０℃−３０分間、及び１８０℃−３０分間の２水準で焼き付けた。
【００７４】
表１のような組み合わせで実施例２〜４、比較例１〜３のような結果を得た。
【００７５】
【表１】
0003893318.tif 000008
（注３）塗膜平滑性：塗膜表面（ユズ肌、凹凸等）を目視で評価した。焼き付けは１８０℃で行った塗板を用いた
◎は、良好、
○は、ほぼ良好、
△は、やや不良、
×は、不良を示す。
【００７６】
（注４）ダイスマーク隠蔽性（目視評価）：焼き付けは１８０℃で行った塗板を用いた
目視：
○：ダイスマーク隠蔽性が良好、
△：ダイスマーク隠蔽性が劣る、
×：ダイスマーク隠蔽性が著しく劣る。
【００７７】
（注５）ダイスマーク隠蔽性（Ｌ値評価）：焼き付けは、１８０℃で行った塗板を用い、変角分光光度計ＧＣＭＳ−４（村上色彩究所社製、商標名）を使用して入射角９０度で測定した。本発明の塗膜形成方法によると、Ｌ値が１０〜２５の範囲の艶消し塗膜が容易に得られる。
【００７８】
（注６）低温硬化性：アセトンをガーゼに染み込ませて塗面上で２０往復行い、塗面状態をチェックした
○：問題なし
△：塗面が溶解し白く濁る
×：塗面の溶解が著しい。
【００７９】
（注７）耐水性：試験板を４０℃温水に２４０時間浸漬し、クロスカットを入れて粘着テープによる剥離試験を行った
◎：剥離なく問題なし
○：剥離はないが、カット部近傍にややふくれが見られる
△：クロスカット部から一部剥離がみられる
×：クロスカット部から全部剥離。
【図面の簡単な説明】
【図１】アニオン電着槽のモデル図である。
【符号の説明】
１．電着槽（１）
２．水洗槽（１）
３．電着槽（２）
４．水洗槽（２）
５．電極
６．水洗ノルズ
【図１】
0003893318.tif 000009